(57)【要約】【課題】製糸工程において発生するタール汚れ、白粉汚れ、毛羽を低減することができる合成繊維用処理剤及び合成繊維を提供する。【解決手段】本発明は、平滑剤、非イオン界面活性剤、及びイオン界面活性剤を含有して成る合成繊維用処理剤であって、前記イオン界面活性剤が、下記の化１で示される芳香族スルホン酸塩、及び脂肪族スルホン酸塩を含んでなり、該脂肪族スルホン酸塩の含有量に対する該芳香族スルホン酸塩の含有量の質量比が、芳香族スルホン酸塩／脂肪族スルホン酸塩＝１／５〜１／１０，０００の割合で含有する。（化１）2019119966.tif 000019（化１において、Ｒ１：炭素数１〜１８の炭化水素基、Ｍ１：アルカリ金属、アンモニウム基、又は有機アミン基。）【選択図】なし【特許請求の範囲】
【請求項１】
平滑剤、非イオン界面活性剤、及びイオン界面活性剤を含有する合成繊維用処理剤であって、
前記イオン界面活性剤が、下記の化１で示される芳香族スルホン酸塩、及び脂肪族スルホン酸塩を含んでなり、該脂肪族スルホン酸塩の含有量に対する該芳香族スルホン酸塩の含有量の質量比が、芳香族スルホン酸塩／脂肪族スルホン酸塩＝１／５〜１／１０，０００の割合で含有することを特徴とする合成繊維用処理剤。
【化１】
2019119966.tif 000015
（化１において、
Ｒ１：炭素数１〜１８の炭化水素基、
Ｍ１：アルカリ金属、アンモニウム基、又は有機アミン基。）
【請求項２】
前記脂肪族スルホン酸塩が、下記の化２で示される化合物及び下記の化３で示される化合物から選ばれる少なくとも一種の化合物を含有するものである請求項１に記載の合成繊維用処理剤。
【化２】
2019119966.tif 000016
（化２において、
ａ,ｂ：それぞれ０以上の整数であってａ＋ｂ＝５〜１７を満たす整数、
Ｍ２：アルカリ金属、アンモニウム基、又は有機アミン基。）
【化３】
2019119966.tif 000017
（化３において、
Ｒ２，Ｒ３：それぞれ炭素数４〜１２の炭化水素基、
Ｍ３：アルカリ金属、アンモニウム基、又は有機アミン基。）
【請求項３】
前記非イオン界面活性剤が、ひまし油のアルキレンオキサイド付加物及び硬化ひまし油のアルキレンオキサイド付加物から選ばれる少なくとも１種の化合物と、モノカルボン酸及びジカルボン酸とを縮合させたエーテルエステル化合物であり、
該エーテルエステル化合物が、質量平均分子量３，０００〜３０，０００のものを含有するものである請求項１又は２に記載の合成繊維用処理剤。
【請求項４】
前記エーテルエステル化合物が、ひまし油のアルキレンオキサイド付加物及び硬化ひまし油のアルキレンオキサイド付加物から選ばれる少なくとも１種の化合物を２０〜４０モル％、モノカルボン酸を３５〜６５モル％、並びにジカルボン酸を５〜３５モル％（合計１００モル％）から構成されるものである請求項３に記載の合成繊維用処理剤。
【請求項５】
前記平滑剤が、下記の化４で示される含硫黄エステル化合物を含有するものである請求項１〜４のいずれか一項に記載の合成繊維用処理剤。
【化４】
2019119966.tif 000018
（化４において、
Ｒ４，Ｒ５：それぞれ炭素数１２〜２４の炭化水素基、
ｍ，ｎ：それぞれ１〜４の整数。）
【請求項６】
前記イオン界面活性剤が、さらに有機リン酸エステルのアミン塩を含有するものである請求項１〜５のいずれか一項に記載の合成繊維用処理剤。
【請求項７】
前記有機リン酸エステルのアミン塩を構成するアミンが、ジエタノールアミン、トリエタノールアミン、ジブチルエタノールアミン、及び炭素数４〜３０のモノアルキルアミン１モルに対しアルキレンオキシドを１〜５０モルの割合で付加させた化合物から選ばれる少なくとも１種である請求項６に記載の合成繊維用処理剤。
【請求項８】
前記平滑剤、前記非イオン界面活性剤、及び前記イオン界面活性剤の含有割合の合計を１００質量％とすると、前記平滑剤を３０〜７０質量％、前記非イオン界面活性剤を２０〜６０質量％、及び前記イオン界面活性剤を０．１〜２０質量％の割合で含有する請求項１〜７のいずれか一項に記載の合成繊維用処理剤。
【請求項９】
請求項１〜８のいずれか一項に記載の合成繊維用処理剤が付着していることを特徴とする合成繊維。
【発明の詳細な説明】
【技術分野】
【０００１】
本発明は、合成繊維の製糸工程において発生するタール汚れ、白粉汚れ、毛羽を効果的に低減することができる合成繊維用処理剤及びかかる処理剤が付着している合成繊維に関する。
【背景技術】
【０００２】
一般に、合成繊維の製糸工程において、摩擦を低減し、糸切れ等の繊維の損傷を防止する観点から、合成繊維のフィラメント糸条の表面に合成繊維用処理剤を付着する処理が行われることがある。
【０００３】
従来、特許文献１〜３に開示される合成繊維用処理剤が知られている。特許文献１は、平滑成分、硫酸イオンと塩素イオンを所定割合に低減させた有機スルホン酸化合物を含有する合成繊維用処理剤について開示する。特許文献２は、所定分子量のチオジプロピオン酸エステル、二級スルホネートのアルカリ金属塩、及びリン酸エステルのアミン塩を含む合成繊維用処理剤について開示する。特許文献３は、乳化剤と、特定の硬化ひまし油誘導体を所定割合含有する合成繊維用処理剤について開示する。
【先行技術文献】
【特許文献】
【０００４】
【特許文献１】特許第５６６８１７０号公報
【特許文献２】特開平８−１２０５６４号公報
【特許文献３】特開２００６−３０７３５２号公報
【発明の概要】
【発明が解決しようとする課題】
【０００５】
ところが、これら従来の合成繊維用処理剤では、製糸工程におけるタール汚れの低減、白粉汚れの低減、毛羽発生の抑制における各機能の両立が十分に対応できていなかった。
本発明が解決しようとする課題は、製糸工程において発生するタール汚れ、白粉汚れ、毛羽を低減することができる合成繊維用処理剤及び合成繊維を提供する処にある。
【課題を解決するための手段】
【０００６】
本発明者らは、前記の課題を解決するべく研究した結果、平滑剤及び非イオン界面活性剤を含有する合成繊維用処理剤において、イオン界面活性剤として特定の芳香族スルホン酸塩及び脂肪族スルホン酸塩を所定割合で併用することが正しく好適であることを見出した。
【０００７】
すなわち本発明の一態様は、平滑剤、非イオン界面活性剤、及びイオン界面活性剤を含有する合成繊維用処理剤であって、前記イオン界面活性剤が、下記の化１で示される芳香族スルホン酸塩、及び脂肪族スルホン酸塩を含んでなり、該脂肪族スルホン酸塩の含有量に対する該芳香族スルホン酸塩の含有量の質量比が、芳香族スルホン酸塩／脂肪族スルホン酸塩＝１／５〜１／１０，０００の割合で含有することを特徴とする。
【０００８】
【化１】
2019119966.tif 000002
（化１において、
Ｒ１：炭素数１〜１８の炭化水素基、
Ｍ１：アルカリ金属、アンモニウム基、又は有機アミン基。）
前記脂肪族スルホン酸塩が、下記の化２で示される化合物及び下記の化３で示される化合物から選ばれる少なくとも一種の化合物を含有するものであることが好ましい。
【０００９】
【化２】
2019119966.tif 000003
（化２において、
ａ,ｂ：それぞれ０以上の整数であってａ＋ｂ＝５〜１７を満たす整数、
Ｍ２：アルカリ金属、アンモニウム基、又は有機アミン基。）
【００１０】
【化３】
2019119966.tif 000004
（化３において、
Ｒ２，Ｒ３：それぞれ炭素数４〜１２の炭化水素基、
Ｍ３：アルカリ金属、アンモニウム基、又は有機アミン基。）
前記非イオン界面活性剤が、ひまし油のアルキレンオキサイド付加物及び硬化ひまし油のアルキレンオキサイド付加物から選ばれる少なくとも１種の化合物と、モノカルボン酸及びジカルボン酸とを縮合させたエーテルエステル化合物であり、該エーテルエステル化合物が、質量平均分子量３，０００〜３０，０００のものを含有するものであることが好ましい。
【００１１】
前記エーテルエステル化合物が、ひまし油のアルキレンオキサイド付加物及び硬化ひまし油のアルキレンオキサイド付加物から選ばれる少なくとも１種の化合物を２０〜４０モル％、モノカルボン酸を３５〜６５モル％、並びにジカルボン酸を５〜３５モル％（合計１００モル％）から構成されるものであることが好ましい。
【００１２】
前記平滑剤が、下記の化４で示される含硫黄エステル化合物を含有するものであることが好ましい。
【００１３】
【化４】
2019119966.tif 000005
（化４において、
Ｒ４，Ｒ５：それぞれ炭素数１２〜２４の炭化水素基、
ｍ，ｎ：それぞれ１〜４の整数。）
前記イオン界面活性剤が、さらに有機リン酸エステルのアミン塩を含有するものであることが好ましい。
【００１４】
前記有機リン酸エステルのアミン塩を構成するアミンが、ジエタノールアミン、トリエタノールアミン、ジブチルエタノールアミン、及び炭素数４〜３０のモノアルキルアミン１モルに対しアルキレンオキシドを１〜５０モルの割合で付加させた化合物から選ばれる少なくとも１種であることが好ましい。
【００１５】
前記平滑剤、前記非イオン界面活性剤、及び前記イオン界面活性剤の含有割合の合計を１００質量％とすると、前記平滑剤を３０〜７０質量％、前記非イオン界面活性剤を２０〜６０質量％、及び前記イオン界面活性剤を０．１〜２０質量％の割合で含有することが好ましい。
【００１６】
また、本発明の別の態様は、前記合成繊維用処理剤が付着していることを特徴とする合成繊維が提供される。
【発明の効果】
【００１７】
本発明によると、製糸工程において発生するタール汚れ、白粉汚れ、毛羽を低減することができる。
【発明を実施するための形態】
【００１８】
（第１実施形態）
先ず、本発明に係る合成繊維用処理剤（以下、処理剤という）を具体化した第１実施形態について説明する。本実施形態の処理剤は、平滑剤、非イオン界面活性剤、及び所定のイオン界面活性剤を含有する。イオン界面活性剤が下記の化５で示される芳香族スルホン酸塩、及び脂肪族スルホン酸塩を含んでなり、さらに脂肪族スルホン酸塩の含有量に対する芳香族スルホン酸塩の含有量の質量比が、芳香族スルホン酸塩／脂肪族スルホン酸塩＝１／５〜１／１０，０００の割合で含有するものである。
【００１９】
【化５】
2019119966.tif 000006
（化５において、
Ｒ１：炭素数１〜１８の炭化水素基、
Ｍ１：アルカリ金属、アンモニウム基、又は有機アミン基。）
本実施形態の処理剤に供する平滑剤としては、特に制限はなく、例えば（１）１，４−ブタンジオールジオレアート、トリメチロールプロパントリラウラート、トリメチロールプロパントリオレアート、グリセリントリオレアート、ペンタエリスリトールテトラオクタノアート等の、多価アルコールと一価カルボン酸とのエステル化合物、（２）ジイソセチルチオジプロピオナート、ジイソステアリルチオジプロピオナート、ジオレイルチオジプロピオナート、ビスポリオキシエチレンラウリルアジパート等の、多価カルボン酸と一価アルコールとのエステル化合物、（３）オレイルラウラート、オレイルオレアート等の、一価アルコールと一価カルボン酸とのエステル化合物、（４）ひまし油、パーム油、ナタネ白絞油等の天然油脂等が挙げられる。これらの成分は、１種を単独で使用してもよく、２種以上を組み合わせて使用してもよい。これらの中でも下記の化６で示される分子中に硫黄元素を有する多価カルボン酸と一価アルコールとのエステル化合物（含硫黄エステル化合物）を含有するものが好ましい。かかる化合物を使用することにより、本発明の効果をより向上、特に製糸工程において発生するタール汚れ、毛羽をより低減することができる。
【００２０】
【化６】
2019119966.tif 000007
（化６において、
Ｒ４，Ｒ５：それぞれ炭素数１２〜２４の炭化水素基、
ｍ，ｎ：それぞれ１〜４の整数。）
化６において、Ｒ４，Ｒ５は、それぞれラウリル基、トリデシル基、イソトリデシル基、ミリスチル基、イソミリスチル基、セチル基、イソセチル基、ステアリル基、イソステアリル基、アラキジル基、イソアラキジル基、ベヘニル基、イソベヘニル基、リグノセリル基、イソリグノセリル基、パルミトレイル基、オレイル基、エイコセニル基、ドコセニル基、テトラコセニル基等の炭素数１２〜２４の炭化水素基である。
【００２１】
本実施形態の処理剤に供する非イオン界面活性剤としては、特に制限はなく、例えば（１）有機酸、有機アルコール、有機アミン、及び有機アミドから選ばれる少なくとも一種に炭素数２〜４のアルキレンオキサイドを付加した化合物、例えばポリオキシエチレンラウリン酸エステル、ポリオキシエチレンオレイン酸エステル、ポリオキシエチレンラウリン酸エステルメチルエーテル、ポリオキシエチレンオクチルエーテル、ポリオキシプロピレンラウリルエーテルメチルエーテル、ポリオキシブチレンオレイルエーテル、ポリオキシエチレンポリオキシプロピレンラウリルエーテル、ポリオキシエチレンポリオキシプロピレンノニルフェニルエーテル、ポリオキシエチレンラウリルアミノエーテル、ポリオキシエチレンラウロアミドエーテル等のエーテル型ノニオン界面活性剤、（２）ソルビタンモノオレアート、ソルビタントリオレアート、グリセリンモノラウラート等の多価アルコール部分エステル型ノニオン界面活性剤、（３）ポリエチレングリコールジオレアート、ポリオキシエチレンソルビタンモノオレアート、ポリオキシブチレンソルビタントリオレアート、ポリオキシプロピレンひまし油、ポリオキシエチレン硬化ひまし油、ポリオキシエチレンプロピレン硬化ひまし油トリオレアート、ポリオキシエチレン硬化ひまし油トリラウラート、ひまし油のエチレンオキサイド（以下、ＥＯという）付加物及び硬化ひまし油のＥＯ付加物から選ばれる少なくとも１種の化合物と、モノカルボン酸及びジカルボン酸とを縮合させたエーテルエステル化合物等のポリオキシアルキレン多価アルコール脂肪酸エステル型ノニオン界面活性剤、（４）ジエタノールアミンモノラウロアミド等のアルキルアミド型ノニオン界面活性剤、（５）ポリオキシエチレンジエタノールアミンモノオレイルアミド等のポリオキシアルキレン脂肪酸アミド型ノニオン界面活性剤等が挙げられる。これらの成分は、１種を単独で使用してもよく、２種以上を組み合わせて使用してもよい。これらの中でもひまし油のアルキレンオキサイド付加物及び硬化ひまし油のアルキレンオキサイド付加物から選ばれる少なくとも１種の化合物と、モノカルボン酸及びジカルボン酸とを縮合させたエーテルエステル化合物が好ましく。さらに、該エーテルエステル化合物は、質量平均分子量（ＭＷ）３，０００〜３０，０００のものを含有するものが好ましい。これらの化合物を使用することにより、本発明の効果をより向上、特に製糸工程において発生する毛羽をより低減することができる。該エーテルエステル化合物に使用されるアルキレンオキサイドとしては、例えばＥＯ、プロピレンオキサイド（以下、ＰＯという）、ブチレンオキサイド（以下、ＢＯという）等が挙げられる。モノカルボン酸としては、例えばラウリン酸、ミリスチン酸、ミリストレイン酸、パルミチン酸、パルミトレイン酸、ステアリン酸、イソステアリン酸、オレイン酸、エライジン酸、リノール酸、リノレン酸、アラキジン酸、エイコセン酸、ベヘン酸、エルカ酸等が挙げられる。また、ジカルボン酸としては、例えばコハク酸、グルタル酸、アジピン酸、ピメリン酸、スベリン酸、アゼライン酸、セバシン酸、フマル酸、マレイン酸等が挙げられる。より好ましい該エーテルエステル化合物としては、硬化ひまし油１モルに対しＥＯ２０モル付加したものをアジピン酸で架橋し、オレイン酸で末端エステル化した化合物（ＭＷ１０，０００）、ひまし油１モルに対しＥＯ２５モル付加したものをマレイン酸で架橋し、ステアリン酸で末端エステル化した化合物（ＭＷ５，０００）、硬化ひまし油１モルに対しＥＯ２０モル、ＰＯ２０モルをランダム付加したものをマレイン酸で架橋し、オレイン酸で末端エステル化した化合物（ＭＷ１８，０００）等が挙げられる。
【００２２】
ここで質量平均分子量は、東ソー社製高速ゲルパーミエーションクロマトグラフィー装置ＨＬＣ−８３２０ＧＰＣを用い、試料濃度５ｍｇ／ｃｃで、東ソー社製分離カラムＴＳＫ ｇｅｌ Ｓｕｐｅｒ Ｈ−２０００、Ｈ−３０００、Ｈ−４０００に注入し、示差屈折率検出器で測定されたピークにより求めることができる。
【００２３】
ひまし油のアルキレンオキサイド付加物及び硬化ひまし油のアルキレンオキサイド付加物から選ばれる少なくとも１種の化合物と、モノカルボン酸及びジカルボン酸とを縮合させたエーテルエステル化合物の場合、各成分のモル比率に特に制限はない。ひまし油のアルキレンオキサイド付加物及び硬化ひまし油のアルキレンオキサイド付加物から選ばれる少なくとも１種の化合物を２０〜４０モル％、モノカルボン酸を３５〜６５モル％、並びにジカルボン酸を５〜３５モル％（合計１００モル％）から構成されるものが好ましい。かかる構成により、本発明の効果をより向上、特に製糸工程において発生する毛羽をより低減することができる。
【００２４】
本実施形態の処理剤に供するイオン界面活性剤は、前記の化５で示される芳香族スルホン酸塩、及び脂肪族スルホン酸塩を含んでなり、さらに該脂肪族スルホン酸塩の含有量に対する該芳香族スルホン酸塩の含有量の質量比が、芳香族スルホン酸塩／脂肪族スルホン酸塩＝１／５〜１／１０，０００の割合で含有するものである。化５において、Ｒ１はメチル基、エチル基、プロピル基、ブチル基、ヘキシル基、ヘプチル基、オクチル基、ノニル基、デシル基、ラウリル基、トリデシル基、ミリスチル基、セチル基、ステアリル基等の炭素数１〜１８の炭化水素基である。Ｍ１は、リチウム、ナトリウム、カリウム等のアルカリ金属、アンモニウム基、メチルアンモニウム基、エチルアンモニウム基、プロピルアンモニウム基、ブチルアンモニウム基、ジメチルアンモニウム基、ジエチルアンモニウム基、ジプロピルアンモニウム基、ジブチルアンモニウム基、トリメチルアンモニウム基、トリエチルアンモニウム基、トリプロピルアンモニウム基、トリブチルアンモニウム基、テトラメチルアンモニウム基、テトラエチルアンモニウム基、テトラプロピルアンモニウム基、テトラブチルアンモニウム基、メタノールアンモニウム基、エタノールアンモニウム基、プロパノールアンモニウム基、ブタノールアンモニウム基、ジメタノールアンモニウム基、ジエタノールアンモニウム基、ジプロパノールアンモニウム基、ジブタノールアンモニウム基、トリメタノールアンモニウム基、トリエタノールアンモニウム基、トリプロパノールアンモニウム基、トリブタノールアンモニウム基等のアンモニウム基又は（ＥＯ１８）ヘキシルアミノエーテル基、（ＰＯ１６）オクチルアミノエーテル基、（ＥＯ６ＰＯ６）デシルアミノエーテル基、（ＥＯ１２）ラウリルアミノエーテル基、（ＥＯ１０）ミリスチリルアミノエーテル基、（ＥＯ８）セチルアミノエーテル基、（ＥＯ６）ステアリルアミノエーテル基、（ＥＯ４）オレイルアミノエーテル基、エタノールアミン、ジエタノールアミン、トリエタノールアミン、ジメチルエタノールアミン、ジエチルエタノールアミン、ジプロピルエタノールアミン、ジブチルエタノールアミン等の有機アミン基である。なお、括弧内に数値は各基の付加モル数を示す（以下同じ）。これらの成分は、１種を単独で使用してもよく、２種以上を組み合わせて使用してもよい。
【００２５】
より具体的な芳香族スルホン酸塩としては、トルエンスルホン酸ナトリウム、エチルベンゼンスルホン酸カリウム、プロピルベンゼンスルホン酸リチウム、ブチルベンゼンスルホン酸ナトリウム、ヘキシルベンゼンスルホン酸カリウム、オクチルベンゼンスルホン酸リチウム、ノニルベンゼンスルホン酸ナトリウム、ノニルベンゼンスルホン酸トリエタノールアミン、デシルベンゼンスルホン酸カリウム、ドデシルベンゼンスルホン酸ナトリウム、ドデシルベンゼンスルホン酸カリウム、テトラデシルベンゼンスルホン酸ナトリウム、オクタデシルベンゼンスルホン酸カリウム等が挙げられる。これらの中でもトルエンスルホン酸ナトリウム、ノニルベンゼンスルホン酸ナトリウム、ノニルベンゼンスルホン酸トリエタノールアミン、ドデシルベンゼンスルホン酸ナトリウム、ドデシルベンゼンスルホン酸カリウム等分子中に炭素数１〜１２のアルキル基を有する芳香族スルホン酸塩が好ましい。
【００２６】
脂肪族スルホン酸塩としては、特に制限はなく、例えば１−オクチルスルホン酸ナトリウム、１−デカンスルホン酸カリウム、１−ラウリルスルホン酸ナトリウム、１−ミリスチルスルホン酸ナトリウム、１−セチルスルホン酸カリウム、１−ステアリルスルホン酸ナトリウム、イソオクチルスルホン酸ナトリウム、イソデカンスルホン酸ナトリウム、イソラウリルスルホン酸ナトリウム、イソミリスチリルスルホン酸ナトリウム、イソセチルスルホン酸ナトリウム、イソステアリルスルホン酸ナトリウム、ジイソブチルスルホコハク酸カリウム、ジオクチルスルホコハク酸ナトリウム、ジノニルスルホコハク酸ナトリウム等が挙げられる。これらの成分は、１種を単独で使用してもよく、２種以上を組み合わせて使用してもよい。これらの中でも下記の化７で示される化合物及び下記の化８で示される化合物から選ばれる少なくとも一種の化合物を含有するものが好ましい。これらの化合物を使用することにより、本発明の効果をより向上、特に製糸工程において発生するタール汚れ、白粉汚れをより低減することができる。
【００２７】
【化７】
2019119966.tif 000008
（化７において、
ａ,ｂ：それぞれ０以上の整数であってａ＋ｂ＝５〜１７を満たす整数、
Ｍ２：アルカリ金属、アンモニウム基、又は有機アミン基。）
【００２８】
【化８】
2019119966.tif 000009
（化８において、
Ｒ２，Ｒ３：それぞれ炭素数４〜１２の炭化水素基、
Ｍ３：アルカリ金属、アンモニウム基、又は有機アミン基。）
化７において、ａ,ｂは、それぞれ０以上の整数であってａ＋ｂ＝５〜１７を満たす整数であり、Ｍ２についての詳細は、前記化５のところで説明したＭ１と同様である。
【００２９】
化８において、Ｒ２，Ｒ３は、それぞれブチル基、ヘキシル基、ヘプチル基、オクチル基、ノニル基、デシル基、ドデシル基等の炭素数４〜１２の炭化水素基であり、Ｍ３についての詳細は、化５のところで説明したＭ１と同様である。
【００３０】
具体的に化７としては、好ましくはａ＋ｂの値が１０〜１４、Ｍ２がナトリウムである化合物（混合物）等が挙げられる。化８としては、好ましくはジオクチルスルホコハク酸ナトリウム塩等が挙げられる。
【００３１】
本実施形態の処理剤に供するイオン界面活性剤は、前記したように芳香族スルホン酸塩及び脂肪族スルホン酸塩を含んでなり、さらに該脂肪族スルホン酸塩の含有量に対する該芳香族スルホン酸塩の含有量の質量比が、芳香族スルホン酸塩／脂肪族スルホン酸塩＝１／５〜１／１０，０００の割合で含有するものである。かかる比率の範囲内に規定することにより、製糸工程において発生するタール汚れ、白粉汚れ、毛羽を低減することができる。
【００３２】
イオン界面活性剤としてさらに有機リン酸エステルのアミン塩を含有するものが好ましい。かかる化合物を使用することにより、本発明の効果をより向上、特に製糸工程において発生するタール汚れ、毛羽をより低減することができる。該有機リン酸エステルのアミン塩を構成するアミンが、ジエタノールアミン、トリエタノールアミン、ジブチルエタノールアミン、及び炭素数４〜３０のモノアルキルアミン１モルに対しアルキレンオキシドを１〜５０モルの割合で付加させた化合物であることがより好ましい。具体的な有機リン酸エステルのアミン塩としては、ラウリルホスフェートジエタノールアミン塩、ミリスチルホスフェートトリエタノールアミン塩、セチルホスフェートジブチルエタノールアミン塩、イソセチルホスフェート（ＥＯ１０）ラウリルアミノエーテル塩、ステアリルホスフェート（ＰＯ６）ラウリルアミノエーテル塩、イソステアリルホスフェート（ＥＯ８）ステアリルアミノエーテル塩、アラキジルホスフェート（ＢＯ４）セチルアミノエーテル塩、イソアラキジルホスフェート（ＥＯ６ＰＯ６）ベヘニルアミノエーテル塩、ベヘニルホスフェート（ＥＯ１５）リグノセリルアミノエーテル塩、イソベヘニルホスフェートジエタノールアミン塩、リグノセリルホスフェートトリエタノールアミン塩、イソリグノセリルホスフェートジブチルエタノールアミン塩、オレイルホスフェート（ＥＯ１５）ステアリルアミノエーテル塩、（ＥＯ４）オレイルホスフェートジブチルエタノールアミン塩等が挙げられる。これらの成分は、１種を単独で使用してもよく、２種以上を組み合わせて使用してもよい。その他、イソステアリルホスフェートカリウム塩等のアルキルリン酸エステルの金属塩をさらに配合してもよい。
【００３３】
本実施形態の処理剤において、上述した平滑剤、非イオン界面活性剤、及びイオン界面活性剤の含有比率は特に制限ない。前記平滑剤、前記非イオン界面活性剤、及び前記イオン界面活性剤の含有割合の合計を１００質量％とすると、平滑剤を３０〜７０質量％、非イオン界面活性剤を２０〜６０質量％、及びイオン界面活性剤を０．１〜２０質量％の割合で含有するものが好ましい。かかる配合量範囲に規定することにより、本発明の効果をより向上、製糸工程において発生するタール汚れ、白粉汚れ、毛羽をより低減することができる。
【００３４】
（第２実施形態）
次に、本発明の合成繊維を具体化した第２実施形態を説明する。本実施形態の合成繊維は、第１実施形態の処理剤が付着している合成繊維である。合成繊維としては、特に制限はなく、例えば（１）ポリエチレンテレフタレート、ポリプロピレンテレフタレート、ポリ乳酸エステル等のポリエステル系繊維、（２）ナイロン６、ナイロン６６等のポリアミド系繊維、（３）ポリアクリル、モダアクリル等のポリアクリル系繊維、（４）ポリエチレン、ポリプロピレン等のポリオレフィン系繊維、（５）ポリウレタン系繊維等が挙げられる。
【００３５】
第１実施形態の処理剤を合成繊維に付着させる割合に特に制限はないが、第１実施形態の処理剤（溶媒を含まない）を合成繊維に対し０．１〜３質量％の割合となるよう付着させることが好ましい。かかる構成により、本発明の効果をより向上させる。また、第１実施形態の処理剤を付着させる方法は、特に制限はなく、例えばローラー給油法、計量ポンプを用いたガイド給油法、浸漬給油法、スプレー給油法等の公知の方法を採用することができる。第１実施形態の処理剤を合成繊維に付着させる際の形態としては、例えば有機溶媒溶液、水性液等が挙げられる。
【００３６】
上記実施形態の処理剤及び合成繊維によれば、以下のような効果を得ることができる。
（１）上記実施形態の処理剤では、平滑剤及び非イオン界面活性剤と、特定のイオン界面活性剤を所定の比率で併用して構成した。したがって、合成繊維の製糸工程において特にゴデットローラー周りに発生するタール汚れや、機台周りに堆積する白粉汚れ、合成繊維糸条の毛羽を効果的に低減することができる。それにより、本実施形態の合成繊維は、優れた工程通過性を発揮することができる。
【００３７】
なお、上記実施形態は以下のように変更してもよい。
・本実施形態の処理剤には、本発明の効果を阻害しない範囲内において、処理剤の品質保持のための安定化剤や制電剤として、つなぎ剤、酸化防止剤、紫外線吸収剤等の通常合成繊維の処理剤に用いられる成分をさらに配合してもよい。
【実施例】
【００３８】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００３９】
試験区分１（非イオン界面活性剤としてのエーテルエステル化合物の合成）
・エーテルエステル化合物（Ｎ−１）の合成
硬化ひまし油１モルに対しアルキレンオキサイドとしてＥＯ２０モル付加した化合物とジカルボン酸としてアジピン酸を通常の条件下でエステル化した。その後に、さらにモノカルボン酸としてオレイン酸を添加し引き続きエステル化を行うことでエーテルエステル化合物（Ｎ−１）を得た。
【００４０】
・エーテルエステル化合物（Ｎ−２、Ｎ−３及びｒＮ−１〜ｒＮ−３）の合成
エーテルエステル化合物（Ｎ−１）の合成と同様にエーテルエステル化合物（Ｎ−２及びｒＮ−１〜ｒＮ−３）を合成した。各エーテルエステル化合物を構成するアルキレンオキサイド付加物、モノカルボン酸、及びジカルボン酸の内容を表１に示す。
【００４１】
【表１】
2019119966.tif 000010
表１において、各表記は以下のものを示す。
Ｘ−１：硬化ひまし油１モルに対しＥＯ２０モル付加したもの
Ｘ−２：ひまし油１モルに対しＥＯ２５モル付加したもの
Ｘ−３：硬化ひまし油１モルに対しＥＯ２０モル、ＰＯ２０モルランダム付加したもの
Ｘ−４：硬化ひまし油１モルにＥＯ４０モル付加したもの
Ｘ−５：硬化ひまし油１モルにＥＯ１２モル付加したもの
Ｘ−６：ポリエチレングリコール（分子量６００）：ＰＥＧ６００
Ｙ−１：オレイン酸
Ｙ−２：ステアリン酸
Ｙ−３：ラウリン酸
Ｚ−１：アジピン酸
Ｚ−２：マレイン酸
試験区分２（合成繊維用処理剤の調製）
・合成繊維用処理剤（実施例１）の調製
平滑剤としてトリメチロールプロパントリオレアート（ｒＬ−１）を４０部、パーム油（ｒＬ−３）を１５部及びジオレイルチオジプロピオナート（Ｌ−１）を５部、非イオン界面活性剤として硬化ひまし油１モルに対しＥＯ２０モル付加したものをアジピン酸で架橋し、オレイン酸で末端エステル化した化合物（Ｎ−１）５部、硬化ひまし油１モルにＥＯ４０モル付加したものをラウリン酸３モルでエステル化した化合物（ｒＮ−１）１５部、硬化ひまし油１モルにＥＯ１２モル付加した化合物（ｒＮ−２）１３部、ソルビタンモノオレアート（ｒＮ−４）５部、イオン界面活性剤としてドデシルベンゼンスルホン酸ナトリウム（ＳＡ−１）を０．１部、前記化７に示されるアルキルスルホン酸ナトリウムにおいて、ａ＋ｂの値が８〜１２、Ｍ２がナトリウムである化合物（混合物）（ＳＢ−１）を１部、オレイルホスフェート（ＥＯ１５）ステアリルアミノエーテル塩（ＳＣ−１）を０．９部の割合で均一混合して実施例１の合成繊維用処理剤を調製した。なお、表５においては、平滑剤、非イオン界面活性剤、及びイオン界面活性剤の各含有量の合計を１００％とした場合の各成分の比率を示す（以下同様）。
【００４２】
・合成繊維用処理剤（実施例２）の調製
表５に示される各成分を使用し、実施例１の合成繊維処理剤と同様の方法にて調製した。但し、表５の原料以外に酸化防止剤として１，１，３−トリス（２−メチル−４−ハイドロキシ−５−ｔ−ブチルフェニル）ブタンを処理剤１００部に対し０．５部の割合で添加した。
【００４３】
・合成繊維用処理剤（実施例３〜１３及び比較例１〜６）の調製
表５に示される各成分を使用し、実施例１の合成繊維処理剤の調製の方法にて同様に、実施例３〜１３及び比較例１〜６の合成繊維用処理剤を調製した。
【００４４】
表２は、処理剤に配合した各イオン界面活性剤について、前記化５に示される芳香族スルホン酸塩のＲ１とＭ１の種類を示す。
表３は、処理剤に配合した各イオン界面活性剤について、前記化７に示される脂肪族スルホン酸塩のａ＋ｂの値、Ｍ２の種類を示す。また、前記化８に示される脂肪族スルホン酸塩のＲ２，Ｒ３の種類、Ｍ３の種類を示す。
【００４５】
表４は、処理剤に配合した各平滑剤について、前記化６に示される含硫黄エステル化合物のＲ４，Ｒ５の種類、ｍ，ｎの値を示す。
【００４６】
【表２】
2019119966.tif 000011
【００４７】
【表３】
2019119966.tif 000012
【００４８】
【表４】
2019119966.tif 000013
【００４９】
【表５】
2019119966.tif 000014
表２〜５において、各表記は以下のものを示す。
Ｌ−１：ジオレイルチオジプロピオナート
Ｌ−２：ジイソセチルチオジプロピオナート
Ｌ−３：ジイソステアリルチオジプロピオナート
ｒＬ−１：トリメチロールプロパントリオレアート
ｒＬ−２：オレイルオレアート
ｒＬ−３：パーム油
ｒＬ−４：なたね白絞油
ｒＬ−５：グリセリントリオレアート
Ｎ−１：硬化ひまし油１モルに対しＥＯ２０モル付加したものをアジピン酸で架橋し、オレイン酸で末端エステル化した化合物（ＭＷ１０，０００）
Ｎ−２：ひまし油１モルに対しＥＯ２５モル付加したものをマレイン酸で架橋し、ステアリン酸で末端エステル化した化合物（ＭＷ５，０００）
Ｎ−３： 硬化ひまし油１モルに対しＥＯ２０モル、ＰＯ２０モルをランダム付加したものをマレイン酸で架橋し、オレイン酸で末端エステル化した化合物（ＭＷ１８，０００）
ｒＮ−１：硬化ひまし油１モルにＥＯ４０モル付加したものをラウリン酸３モルでエステル化した化合物
ｒＮ−２：硬化ひまし油１モルにＥＯ１２モル付加した化合物
ｒＮ−３：ポリエチレングリコール（分子量６００）ジオレアート
ｒＮ−４：ソルビタンモノオレアート
ＳＡ−１：ドデシルベンゼンスルホン酸ナトリウム
ＳＡ−２：ノニルベンゼンスルホン酸ナトリウム
ＳＡ−３：トルエンスルホン酸ナトリウム
ＳＡ−４：ドデシルベンゼンスルホン酸カリウム
ＳＡ−５：ノニルベンゼンスルホン酸トリエタノールアミン
ＳＢ−１：前記化７に示されるアルキルスルホン酸ナトリウムにおいて、ａ＋ｂの値が８〜１２、Ｍ２がナトリウムである化合物（混合物）
ＳＢ−２：前記化７に示されるアルキルスルホン酸ナトリウムにおいて、ａ＋ｂの値が１０〜１４、Ｍ２がナトリウムである化合物（混合物）
ＳＢ−３：ジオクチルスルホコハク酸ナトリウム
ＳＢ−４：１−ラウリルスルホン酸ナトリウム
ＳＣ−１：オレイルホスフェート（ＥＯ１５）ステアリルアミノエーテル塩
ＳＣ−２：イソセチルホスフェート（ＥＯ１０）ラウリルアミノエーテル塩
ＳＣ−３：（ＥＯ４）オレイルホスフェートジブチルエタノールアミン塩
ｒＳＣ−１：イソステアリルホスフェートカリウム塩
試験区分３（合成繊維処理剤の評価）
・耐熱性タールの評価
試験区分２で調製した各例の合成繊維処理剤を必要に応じてイオン交換水又は有機溶剤にて均一に希釈し、１５％溶液とした。ポリエチレンテレフタレートのチップを常法により乾燥した後、エクストルーダーを用いて溶融紡糸し、口金から吐出して冷却固化した後の走行糸条に、前記の１５％溶液を、計量ポンプを用いたガイド給油法にて付着させた。合成繊維処理剤の付着量が０．６質量％（溶媒を含まない）となるように給油した。その後、ガイドで集束させて、２４５℃の延伸ロール、弛緩ロールを介して全延伸倍率５．５倍となるように延伸し、１１００デシテックス１９２フィラメントの延伸糸を１０ｋｇ捲きチーズとして得た。耐熱性（タール）について、４８時間紡糸した後のゴデットローラーの汚れ（タール）として下記のように評価した。結果を表５に示す。
【００５０】
・耐熱性タールの評価基準
◎：汚れ（タール）がほとんど認められない。
○：汚れ（タール）がわずかに認められる。
×：汚れ（タール）が認められる。
××：激しい汚れ（タール）が認められる。
【００５１】
・毛羽の評価
前記の紡糸工程において、糸をチーズとして巻き取る前に、毛羽計数装置（東レエンジニアリング社製）にて１時間当たりの毛羽数を測定し、次の基準で評価した。結果を表５に示す。
【００５２】
・毛羽の評価基準
◎：測定された毛羽数が０個。
○：測定された毛羽数が２個以下（但し、０を含まない）。
×：測定された毛羽数が３〜９個。
××：測定された毛羽数が１０個以上。
【００５３】
・白粉発生の評価
前記の紡糸工程において、４８時間紡糸した後のワインダー装置天板上の白粉の蓄積（汚れ）を以下のように評価した。結果を表５に示す。
【００５４】
・白粉発生の評価基準
◎：白粉蓄積がほとんど認められない。
○：白粉蓄積がわずかに認められる。
×：白粉蓄積が認められる。
××：多量の白粉蓄積が認められる。
【００５５】
表５の結果からも明らかなように、各実施例の合成繊維処理剤は、耐熱性タール、白粉発生、毛羽の評価がいずれも良好であった。本発明によれば、合成繊維の製糸工程において、ゴデットローラー周りのタール汚れ、機台周りの白粉汚れ、また毛羽を低減し、合成繊維の良好な工程通過性を得ることができるという効果が生じる。